ПОЛОВОЛОКОННАЯ МЕМБРАНА

1. Способ изготовления половолоконной мембраны, имеющей опорный слой и разделительный слой, причем указанный способ включает:
(a) экструзию прядильной композиции, включающей первый полимер и растворитель для первого полимера, через внутреннее кольцевое отверстие головки для получения полого волокна;
(b) совместную экструзию композиции, включающей органический нуклеофильный реагент и смесь растворителя и нерастворителя для первого полимера, где композицию либо экструдируют через центральное кольцевое отверстие головки для получения полого волокна, либо через внешнее кольцевое отверстие головки для получения полого волокна; и
(c) пропускание полого волокна через коагуляционную ванну,
где:
(1) первый полимер представляет собой гидрофобный полимер; и
(2) органический нуклеофильный агент включает аминогруппы и имеет молекулярную массу от 32 до 750000 г/моль.
2. Способ по п.1, где головка для получения полого волокна представляет собой фильеру с двумя отверстиями, фильеру с тремя отверстиями или фильеру с четырьмя отверстиями.
3. Способ по п.1, где гидрофобный полимер представляет собой термопластический гидрофобный полимер.
4. Способ по п.3, где гидрофобный полимер представляет собой простой полиэфирсульфон, полиамидоимид, полиимид или простой полиэфиримид.
5. Способ по п.4, где гидрофобный полимер представляет собой полиимид или простой полиэфиримид.
6. Способ по п.5, где полиимид или простой полиэфиримид включает сложноэфирные группы.
7. Способ по любому из пп.1-6, где органический нуклеофильный агент выбран из группы, состоящей из этилендиамина, диэтилентриамина, триэтилентетрамина, тетраэтиленпентамина, пентаэтиленгексамина и полиэтилениминов.
8. Способ по п.7, где полиэтиленимин может являться линейным или разветвленным и имеет общую формулу (1):
Формула (1)
в которой p+q составляет от 8 до 5800 и p=8-2900 и q=0-2900.
9. Способ по п.8, где полиэтиленимин является разветвленным, где в полиэтиленимине соотношение первичные аминогруппы: вторичные аминогруппы: третичные аминогруппы составляет примерно 1:2:1.
10. Способ по п.1, где композиция, включающая органический нуклеофильный агент, включает от примерно 0,1 до примерно 100 мас.% органического нуклеофильного реагента в расчете на суммарную массу композиции, включающей нуклеофильный агент.
11. Способ по п.1, где растворитель для первого полимера включает полярный апротонный растворитель.
12. Способ по п.1, где нерастворитель для первого полимера включает протонный растворитель.
13. Половолоконная мембрана, получаемая способом по любому из пп.1-12.
14. Половолоконная мембрана по п.13, где разделительный слой химически соединен с опорным слоем.
15. Применение половолоконной мембраны по п.13 или 14 в процессах разделения газов, в процессах разделения паров и в процессах фильтрации жидкостей.